商品分类:
工程技术
商品描述:
全套资料包含书籍+光盘,共两个部分,详情请咨询客服人员,服务电话:15225768106,客服QQ:1650765654
第一部分:《正版图书——锆铪及其化合物应用 》出版社最新出版图书
图书介绍 目录如下:
目录
l 锆铪矿物资源及分布
1.1 锆铪在地壳中的丰度
1.2 锆铪矿物
1.3 锆铪矿物的特性
1.3.1 主要锆铪矿物特性
1.3.2 有工业开采价值的锆铪矿物特性
1.4 锆铪资源概况
1.4.1 世界锆铪资源概况
1.4.2 澳大利亚锆铪资源概况
1.4.3 其他国家锆铪资源概况
1.4.4 中国锆铪资源概况
参考文献
2 锆英砂的生产
2.1 概述
2.1.1 海滨砂矿的矿床
2.1.2 锆铪海滨砂矿的特征
2.1.3 锆铪海滨砂矿的采选工艺概述
2.2 锆铪海滨砂矿的开采
2.3 锆铪矿的选矿流程
2.4 锆铪矿采选生产实践
2.4.1 澳大利亚海滨砂矿的选矿
2.4.2 美国锆钛砂矿采选
2.4.3 南非锆钛矿采选
2.4.4 印度锆钛矿采选
2.4.5 陆丰甲子矿采选
2.4.6 荣成锆矿采选
2.5 锆英砂细粉的生产
2.5.1 锆英砂的粒度组成
2.5.2 锆英砂细粉的生产工艺和设备
2.6 锆英砂的化学成分和产量
2.6.1 锆英砂和锆英粉的化学成分
2.6.2 锆英砂的产量
参考文献
3 锆和铪的化合物
4 锆铪化合物的制备
5 金属锆和铪的应用
6 锆粉的制备和应用
7 锆化合物在耐火材料铸造业中的应用
8 锆化合物在陶瓷和玻璃中的应用
9 锆鞣剂、锆铪催化剂及其他应用
第二部分:《正版光盘——氧化锆制备、合成氧化锆生产工艺配方及应用技术》光盘,包含以下目录所对应内容,几乎涵盖了所有这方面的内容。
光盘内容介绍 目录如下:
1、超声溶胶-凝胶法制备氧化锆纳米粉体的方法
2、氧化锆超细粉体的制备方法
3、高强度高韧性氧化锆基陶瓷及其制备方法
4、高四方相氧化锆-氧化铝复合粉料及其制备方法
5、一种黑色氧化锆陶瓷的制造方法
6、有机聚锆前驱体纺丝液甩丝法制备氧化锆纤维棉
7、纳米结构的钇稳定氧化锆团聚型粉末及其生产方法
8、纳米级氧化锆原粉的制备方法
9、高纯度二氧化锆的生产方法
10、氧化钕和氧化钇共稳定的四方氧化锆多晶陶瓷及制备方法
11、钛合金高尔夫球杆头铸件氧化锆陶瓷型芯
12、钛合金表面氧化锆涂层制备方法
13、高韧性多孔网络结构部分稳定氧化锆陶瓷的制备方法
14、一种二氧化锆基陶瓷的用途
15、用于制备氧化锆连续纤维的烧结炉
16、光学均匀的氧化锆薄膜的制备方法
17、氧化锆稳定的复丝铌-锡超导线
18、硅酸二钙/氧化锆复合承载骨替换材料及制备方法
19、稳定氧化锆的制造方法
20、含烧结的多晶氧化锆的磨粒
21、一种制备氧化锆超细粉末的方法
22、加水分解法制备氧化锆超细粉体
23、一种具有高热稳定性的介孔二氧化锆的制备方法
24、氧化锆陶瓷插针端面径的加工方法
25、电弧炉生产氧化锆和二氧化硅的方法
26、介孔二氧化锆分子筛的合成方法
27、纳米氧化钇稳定氧化锆材料的微波水热合成方法
28、热喷涂用纳米团聚体氧化锆粉末的制备方法
29、高氧化锆含量的熔铸耐火材料
30、使用微波连续制备纳米级的水合氧化锆溶胶的方法
31、氧化镁-氧化锆砖的应用
32、一种阳极支撑型氧化钇稳定氧化锆电解质膜的制备方法
33、锆石/氧化锆混合料作耐高温涂料和耐高温印剂
34、基于氧化锆和铈、镧和另一种稀土元素的氧化物的组合物,其制备方法和其作为催化剂的用途
35、氧化锆纳米颗粒增强型锡银复合焊料及其制备方法
36、晶相可控的二氧化锆/碳纳米管复合粉体及制备方法
37、结构陶瓷用纳米晶氧化锆球状颗粒粉体的制备方法
38、一种纳米氧化锆等离子体活化烧结的方法
39、高玻璃相含量微晶氧化锆陶瓷材料
40、复合氧化锆粉体的制备方法
41、氧化锆陶瓷插芯及其制造工艺
42、一种水解硝酸氧锆制备二氧化锆纳米粉体工艺
43、用双液相水解法制备二氧化锆纳米粉
44、一种制备纳米级球形氧化锆粉体的方法
45、光纤连接器用氧化锆陶瓷插针的成型方法及装置
46、多晶氧化锆陶瓷牙桩材料及其制备方法
47、低成本可切削的氧化锆陶瓷牙科修复体及其制备方法
48、合成环己基氨基甲酸甲酯的氧化锆催化剂及其制备方法和应用
49、在半导体加工设备中的氧化锆增韧陶瓷组件和涂层及其制造方法
50、高强度氧化铝/氧化锆/铝酸镧复相陶瓷及制备方法
51、一种氧化锆工程陶瓷及其制备方法
52、高纯纳米氧化锆的制备方法
53、注射成型氧化锆制品的制作方法
54、包括在金属基质中有未稳定化氧化锆颗粒的复合材料的制品及其制备
55、氧化锆烧结体及其制造方法
56、制备氧化锆空心陶瓷麻将的方法
57、一种氧化锆的水热合成方法
58、一种氧化锆的制备方法
59、一种改进的部分稳定氧化锆
60、一种固体氧化物燃料电池用氧化锆电解质薄膜材料和其制备方法
61、锆英石电熔制二氧化锆的方法
62、由流延法制备氧化锆陶瓷的方法及其由该方法获得的产品
63、低比表面积高烧结活性氧化锆粉体的制作方法
64、纳米氧化锆强韧化高孔隙率磷酸钙人工骨支架及其制法
65、使用氧化锆表面接触交联聚乙烯表面的假体装置
66、表面氧化锆和锆合金的方法以及最终的产品
67、高氧化锆质耐火材料的制备方法
68、一种注射成型制备冶金定氧传感器氧化锆管的方法
69、氧化镱和氧化钇共稳定的氧化锆陶瓷材料及制备方法
70、分段氧化钆氧化锆涂层
71、氧化锆全瓷牙科修复材料及其制备方法
72、光纤连接器用氧化锆陶瓷套管的制备方法
73、二氧化锆介孔分子筛的制备方法
74、有机配体包覆的氧化锆纳米晶的合成方法
75、连续制备纳米级的水合氧化锆溶胶的方法
76、氧化钇稳定氧化锆真空镀膜材料及其制备方法
77、一种改进的高品位氢氧化锆生产工艺
78、氧氯化锆制备高纯超细氧化锆的生产工艺
79、高纯超细氧化锆的生产工艺
80、一种羟基磷灰石/二氧化锆生物陶瓷复合材料的制备方法及其产品
81、光纤连接器用氧化锆陶瓷套管的制备方法
82、一种改进的钇部分稳定二氧化锆生产工艺
83、氧化锆增韧氧化铝陶瓷缸套
84、羟基磷灰石-二氧化锆复合生物陶瓷材料及其制备方法
85、一种低温制备纳米晶氧化锆基固体电解质的方法
86、光纤连接器用氧化锆陶瓷套筒毛坯的成型方法
87、氧化锆陶瓷套筒轴承
88、碳纳米管/纳米氧化锆复合增韧材料及其制备方法
89、一种改性氧化锆或其复合氧化物液相色谱固定相的制备方法
90、一种二氧化锆纳米粉体材料的制造方法
91、一种铁、碳、钼、硼、二氧化锆金属陶瓷材料及其制备工艺
92、原位化学制备纳米氧化锆增强铜基复合材料的方法
93、一种液相等离子喷涂制备纳米氧化锆热障涂层的方法
94、透明氧化锆-钽和/或氧化钽涂层
95、纳米级二氧化锆水合物颗粒—水体系中离子脱除方法
96、一种非稳定态钇氧化锆增韧增强碳化钨复合材料的制备方法
97、氧化钇稳定氧化锆电解质薄膜的丝网印刷制备方法
98、在1100℃具有高比表面积的基于氧化铈、氧化锆和任选的另一种稀土元素氧化物的组合物,其制备方法和其作为催化剂的用途
99、具有降低的最大可还原性温度的基于氧化锆和氧化铈的组合物,其制备方法及其作为催化剂的用途
100、制备氧化钇稳定氧化锆电解质薄膜的方法
101、热障涂层用氧化锆纳米材料的制备方法
102、纳米结构的钇稳定氧化锆团聚型粉末及其生产方法
103、弥散强化稀土稳定的氧化锆
104、氧化锆及锆基混合氧化物的制备方法
105、在光波导管中使用的包含稀土元素氧化物,氧化铝和氧化锆以及搀杂剂的玻璃
106、具有氧化锆的电容器及其制造方法
107、氧化铈/氧化锆复合介孔三效催化材料及其制备方法
108、二氧化锆掺杂改性钛酸鍶钡-氧化镁基复合材料及其制备方法
109、适合口腔CAD/CAM系统的可切削复合氧化锆陶瓷及其制备方法
110、氧化锆陶瓷连续纤维的制备方法
111、一种氧化锆基复相陶瓷及其制备方法
112、熔凝氧化锆基的固体氧化物燃料电池
113、氧化锆挤出物
114、一种氧化锆复合物纳米晶体材料的制备方法
115、一种提高氧化锆陶瓷材料生物活性的方法
116、氧化锆结构陶瓷制品的制造方法
117、制备钇-掺杂纳米氧化锆粉体快速固液分离的共沉淀方法
118、氧化锆陶瓷在超声波作用下的表面预处理及其镀镍的方法
119、具有高还原性和高比表面的基于氧化铈和氧化锆的组合物,其制备方法和作为催化剂的用途
120、负载型氧化锆催化剂的制备方法及其应用方法
121、薄壁管成型用氧化锆粉体及其制备方法
122、氧化锆基复合纳米粉体的制备方法
123、氧化锆/碳化硅热喷涂复合纳米粉及其生产方法
124、超高温二硅化钼氧化锆复合发热体及其制备方法
125、一种亚微米氧化锆电解质薄膜材料及其制备方法
126、一种氧化钐掺杂稳定氧化锆纳米材料的制备方法
127、一种氧化锆—莫来石复合粉体的制备方法
128、涂覆氧化锆的钢带
129、一种可在有机介质中分散的纳米二氧化锆微粒及其制备方法
130、具有高电阻率的熔铸氧化锆耐火材料
131、催化剂用含氧化锆载体材料
132、一种纳米氧化锆粉体的制备方法
133、一种纳米氧化锆基可磨耗封严复合涂层材料及其制备方法
134、生产立方氧化锆单晶体的新方法
135、甲基异丁基酮双溶剂萃取法制备原子能级氧化锆、氧化铪工艺
136、一种玻璃渗透氧化锆全陶瓷牙科材料及其制备方法
137、氧化锆陶瓷组轮的制备方法
138、一种高温相纳米氧化锆粉末的制备方法
139、一种四方相氧化锆纳米粉体的制备方法
140、新型牙科氧化锆修复体及其制备工艺
141、可切削着色氧化锆陶瓷及其用途
142、一种氧化锆溶胶制备方法
143、负载二氧化锆的小球型硅胶超强酸催化剂
144、有机聚合物增强氧化锆纤维布隔膜的制备方法
145、含纳米氧化锆填料的牙科组合物
146、从掺钇立方相氧化锆粉末中制备氧化锆及氧化钇的方法
147、氧化锆超细粉末的醇水共沉淀低温处理制备方法
148、氢镍电池用氧化锆纤维布隔膜的制备方法
149、氧化锆增韧氧化铝陶瓷复合缸套的制备工艺
150、一种掺杂稳定化氧化锆的耐高温光学膜及其制备方法
151、熔融的氧化铝/氧化锆颗粒混合物
152、氧化锆烧结全瓷牙
153、炼钢用二氧化锆耐火材料
154、银白色氧化锆陶瓷制品及其制造方法
155、一种制备四方相(立方相)纳米二氧化锆的新方法
156、一种耐高温、抗氧化锆铝碳陶瓷粉体的制备方法
157、减少渗出的氧化铝-氧化锆-二氧化硅产品
158、部分合金化的氧化锆粉末
159、氧化锆纤维隔膜及其制备方法
160、一种氧化锆镀金薄膜电极检测有机磷农药的方法
161、氧化铝-钛氧化物-氧化锆熔融晶粒
162、锆基表面多孔纳米氧化锆生物活性涂层的制备工艺
163、氧化锆陶瓷
164、氧化镱和氧化钇共稳定的氧化锆陶瓷材料及制备方法
165、二氧化锆纳米管的制备方法
166、一种高纯纳米氧化锆粉体的制备方法
167、形成四方氧化锆层的方法及制造具有该层的电容器的方法
168、一种四方相介孔硫酸氧化锆固体超强酸的制备方法
169、一种镍铝金属间化合物/氧化锆陶瓷复合材料及其制备方法
170、氧化锆韧化的氧化铝ESD安全陶瓷组合物、元件、及其制造方法
171、具有包括氧化锆的叠层介电结构的快闪存储器件及其制造方法
172、一种氧化锆注塑成型方法及粉料有机载体
173、氧化锆颗粒呈膜的原位造型制备方法
174、二氧化锆纳米粉体的制备方法
175、氧化钇稳定氧化锆陶瓷热障涂层、制备工艺及其材料和生产方法
176、高性能氧化锆增韧氧化铝全陶瓷网纹管及其制造方法
177、球形氧化锆粉体的连续生产设备及其生产方法
178、分子薄层氨化法制备球形氧化锆粉体的方法
179、单分散纳米级超细二氧化锆的制备工艺
180、二氧化锆和锆混合氧化物的分散液
181、氧化锆基混合氧化物及其制造方法
182、锆基表面的氧化锆-氧化铝双相梯度陶瓷涂层的制备工艺
183、用于汽车催化剂并包含氧化铝和氧化锆以及可选地氧化铈和/或稀土氧化物的复合氧化物或氢氧化物及制造方法
184、氧化铈-氧化锆基混合氧化物及其制造方法
185、一种以锆英石为原料制备氧化锆粉体的方法
186、氧化锆陶瓷在日用品上的应用及其制造方法
187、制备纳米晶和非晶复合结构氧化钇稳定氧化锆球形粉方法
188、一种氧化锆制品的制造方法
189、从含锆固体废物中回收氧化锆及氧化钇的方法
190、单分散聚苯乙烯/二氧化锆核壳胶体复合球颗粒的制备方法
191、一种生长立方织构钇稳定二氧化锆膜层的方法
192、氧化锆增韧氧化铝成分及其在离子和电子光学系统中使用
193、一种制备氧化锆/莫来石晶须复相材料的方法
194、一种碳化钨-氧化锆-氧化铝复合刀具材料的制备方法
195、一种制备部分稳定二氧化锆的方法
196、可磨耗的氧化镝稳定的氧化锆
197、氧化锆粒子
198、基于氧化锆和氧化铈的烧结珠
199、一种基于氧化铈和氧化锆的复合氧化物固溶体的制备工艺
200、一种基于氧化铈和氧化锆的复合氧化物的制备工艺
201、氧化锆增韧氧化铝陶瓷纺织瓷件的制造方法
202、一种纳米四方相氧化锆粉体及制备
203、氧化锆的湿法喷雾造粒工艺
204、用于氧化锆和氧化铪薄膜沉积的前驱体
205、制备氧化锆粉末的方法
206、制备缸套的氧化锆基陶瓷配方粒度组成
207、含硅相四元系氧化锆复相陶瓷材料
208、可用WC刀具加工的氧化锆基陶瓷材料
209、氧化锆基与磷酸铈基陶瓷的坯体连接组装方法
210、原位选择氮化法合成的纳米四方氧化锆-氮化钛复合粉体
211、在功能化有机硅烷自组装单层薄膜表面制备氧化锆陶瓷薄膜的方法
212、一种氧化锆纳米球堆积嬗变靶的制备方法
213、以碳纳米管辅助双液相沉淀制备氧化锆纳米球堆积坯体的方法
214、纳米氧化锆粉体的制备方法
215、以二氧化锆为基的材料,由二氧化锆为基的材料制成的外科切割工具,由二氧化锆为基的材料制成的工具
216、铁铝金属间化合物/氧化锆陶瓷复合材料及其制备方法
217、一种具有荧光发射特性的有序介孔氧化锆材料的制备方法
218、超细氧化锆的生产方法
219、利用氯氧化锆生产排放废水制备偏硅酸钠的方法
220、氯氧化锆制备方法中的结晶工艺及其结晶装置
221、以松散硫酸化氧化锆为主要成分的酸性催化剂的制备方法与由此得到的催化剂及其应用
222、高性能氧化锆连续纤维的制备方法及设备
223、抽油泵多元系氧化锆增韧陶瓷柱塞的制备方法
224、钙稳定二氧化锆及其电熔生产方法
225、用于氧化亚氮去除的氧化锆催化剂
226、细粉状的氧化锆,碱式碳酸锆及它们的制备方法
227、一种纳米氧化锆浆组合物及其制备方法
228、制备高纯度二氯氧化锆晶体的方法
229、一种简便的生产廉价氧化锆电子陶瓷承烧板的方法
230、含有氧化锆和氧化锂的具有高化学稳定性和低粘度的硼硅酸盐玻璃
231、一种防水化的氧化锆-氧化钙材料及其制备方法
232、氧化钙稳定的熔凝二氧化锆的生产方法
233、工业炉高温直插式氧化锆氧量计
234、从氧化铝和/或二氧化锆为基料的无水泥振捣料在磨损部件制造中的应用
235、工业炉导流直插式氧化锆氧量计
236、片状氧化锆型细粒晶体及其生产方法
237、透明非玻化氧化锆微球体
238、用氧化镁部分稳定的氧化锆
239、呈纤维束状的定向超细单斜氧化锆晶体凝聚微粒及其制造方法
240、单斜二氧化锆超微晶高分散溶胶或凝胶及其制备方法
241、从含锆的物质中提炼高纯二氧化锆
242、由锆英石制取氧化锆
243、湿化学共沉淀氧化锆的封接工艺
244、氧化锆管电极涂层
245、用钇稳定化的氧化锆生产方法及所得产品
246、从粒状结晶的氧化锆制造氧化锆水化物的方法
247、黑色立方氧化锆宝石及其制造方法
248、微乳浊液法制备氧化锆粉末技术
249、氧化铝-氧化锆-碳化物晶须增强切削刀具
250、氧化铝-氧化锆-碳化硅-氧化镁陶瓷制品
251、氧化铝-氧化锆-碳化硅-氧化镁组成与切削工具
252、可烧结的氧化锆粉未及其制备方法
253、具有高二氧化锆含量的熔铸耐火材料产品
254、含单斜氧化锆的新型耐火复合物及其具有改善的高温机械强度和耐热震性的制品
255、高韧性高强度晶须补强氧化锆陶瓷
256、用氧化钇稳定氧化锆的亚微细粒粉末的制备方法
257、二氧化锆粉末及其制备、应用以及其烧结体
258、由部分稳定之氧化锆形成的陶瓷体
259、高性能氧化锆陶瓷制品的生产方法
260、含有透明非玻化氧化锆微球体的反射板和反射路标
261、绿色立方氧化锆晶体的生长方法
262、用熟石灰烧结法制取二氧化锆
263、加醇聚结法制备氧化锆细粉技术
264、氧化锆测氧传感器检验装置
265、电熔法制造稳定化氧化锆的方法
266、从锆英石精矿中制备高纯二氧化锆
267、氧化锆基微晶复相陶瓷
268、贵金属/氧化锆/S02-4体系超强酸的制备方法
269、直接沉淀制备高纯二氧化锆的方法
270、二氧化锆残渣制乳浊釉及制品
271、二氧化锆的电熔吹球生产方法
272、一种制备氧化钇掺杂的氧化锆陶瓷微滤膜的溶胶凝胶法
273、氧化锆增韧莫来石陶瓷晶界玻璃相抗杂剂
274、氧化锆基乳浊剂
275、氧化铝、氧化铈和氧化锆基化合物、其制法和催化剂用途
276、氧化锆等离子喷涂粉末及共沉聚凝/烧结法
277、获得一种氧化锆基产品的方法
278、氧化锆——石墨自润滑复合陶瓷材料
279、四方氧化锆陶瓷的烧结方法
280、锆英石制取电子级二氧化锆的方法
281、粉状二氧化锆的制备
282、共沉降法制备不锈钢/氧化锆连续梯度功能材料
283、基于氧化锆和氧化铈的组合物、其制备方法和用途
284、氧化锆陶瓷制品及其作为手表外部零件的应用和获得该制品的方法
285、含氧化锆的催化剂
286、具有大表面积的单斜晶二氧化锆
287、由锆石和氧化锆制造的新烧结材料
288、用于燃气涡轮发动机封系统的柱状结构氧化锆研磨涂层
289、陶瓷氧化锆微球的外胶凝工艺
290、基于氧化铈和氧化锆的组合物、其制备方法及其催化用途
291、含二氧化锆纳米粉填充聚合物复合材料的制备方法
292、熔铸氧化铝-氧化锆-二氧化硅耐火材料及采用它的玻璃熔炉
293、超强碱法低温合成二氧化锆超细粉工艺
294、氧化锆基制品、获得此制品的方法及其用途
295、氧化锆-氧化铝复合物的制法及其用途
296、呈挤出态、基于氧化铈或氧化铈和氧化锆的组合物、其制备方法和作为催化剂的用途
297、表面掺杂的弱团聚的纳米氧化锆粉末的制备方法
298、增韧氧化锆陶瓷复合钢套
299、二氧化锆的制备方法
300、用于制备硫醇的以氧化锆为基础的催化剂
301、一种超细高比表面积二氧化锆的制备方法
302、一种阳极负载型氧化钇稳定氧化锆固体电解质及其制备
303、着色氧化锆制品的生产方法和获得的着色氧化锆装饰制品
304、用于合成气制异丁烯的助剂/氧化锆催化剂
305、氧化锆/氧化硅系高抗激光损伤高反膜的制备方法
306、低温液相烧结氧化锆增韧陶瓷材料
307、一种低温可烧结氧化锆纳米粉体的制备方法
308、一种氧化锆纳米晶溶胶的制备方法
309、具有改进的热稳定性和氧贮存容量的氧化铈、氧化锆、Ce/Zr混合氧化物和Ce/Zr固溶体
310、氧化锆固溶体超细粉的绿色合成方法
311、含有基于二氧化铈、氧化锆和钪或稀土氧化物的载体的组合物及用于废气处理的用途
312、反应烧结产物为结合相的氧化锆-莫来石复相耐火材料及制备方法
313、氧化锆基料的结构性材料的水法注模方法
314、电子工业用氧化锆窑具及其制造方法
315、负载型纳米氧化锆复合载体及其制备方法
316、氧化锆质耐火流嘴的制法
317、包含铑、氧化锆和稀土氧化物的尾气催化剂
318、具有改进微观结构的基于氧化铝-氧化锆-氧化硅的电熔化产品
319、一种稀土掺杂二氧化锆固体电解质纳米晶薄膜的制备方法
320、氧化锆基陶瓷薄膜的制备方法
321、获得具有金色金属外观的氧化锆基制品的方法
322、高硬高强高韧氧化锆陶瓷材料缓冲烧结方法
323、一种制备粒径可控的纳米氧化锆的方法
324、低成本的熔融浇铸氧化铝-二氧化锆-二氧化硅产品及其应用
325、氧化镁部分稳定的高强度氧化锆
326、微米级多孔二氧化锆球粒
327、具有较高氧化锆含量的玻璃及其应用
328、具有高比例氧化锆的玻璃和其应用
329、一种氧化锆纳米线的合成方法
330、氧化镁和氧化钇共稳的四方氧化锆多晶陶瓷及制备方法
331、高性能氧化锆陶瓷超微粉生料及制备工艺
332、氧化锆系列陶瓷粉末生产方法
333、镍—氧化锆金属陶瓷的制备方法
334、氧化锆增韧氧化铝陶瓷的低温液相烧结
335、一种氧化铝-氧化锆纤维的制备方法
336、纳米氧化钇稳定的四方相氧化锆多晶材料的低温烧结方法
337、氧化锆陶瓷插针深内孔道清洗方法
338、用氧化锆-氧化铝复合陶瓷制成的人工关节
《正版图书——锆铪及其化合物应用 》+《正版光盘——氧化锆制备、合成氧化锆生产工艺配方及应用技术》+快递费=300元
温馨提示:顾客朋友请注意!本店所有光盘和书籍资料均为全新正版,请放心购买,货到付款!3-7天到货,(值班手机:15225768106,QQ:1650765654)
配送说明
...